(57)【要約】【課題】配線間のリーク電流が発生することを抑制し、配線間容量の増大を抑制する。【解決手段】半導体装置１００の製造方法は、絶縁膜２にダマシン配線を形成する工程（Ａ）を含む半導体装置１００の製造方法であって、基板１上に形成された絶縁膜２の表面にプラズマ処理を行い、絶縁膜２中の水分を脱離する工程（Ｂ）と、シリル化ガスを含む雰囲気中でアニール処理を行い、絶縁膜２をシリル化する工程（Ｃ）と、を含む。【選択図】図２
2011151216.tif 000002
【特許請求の範囲】
【請求項１】
絶縁膜にダマシン配線を形成する工程（Ａ）を含む半導体装置の製造方法であって、
基板上に形成された前記絶縁膜の表面にプラズマ処理を行い、前記絶縁膜中の水分を脱離する工程（Ｂ）と、
シリル化ガスを含む雰囲気中でアニール処理を行い、前記絶縁膜をシリル化する工程（Ｃ）と、
を含むことを特徴とする半導体装置の製造方法。
【請求項２】
請求項１に記載の半導体装置の製造方法において、
前記工程（Ｃ）において、前記シリル化ガスは、ヘキサメチルジシラザン、テトラメチルシクロテトラシロキサン、及びトリメチルシリルジメチルアミンから選択されたガス、または前記選択されたガスと希ガスとの混合ガスであることを特徴とする半導体装置の製造方法。
【請求項３】
請求項１または２に記載の半導体装置の製造方法において、
前記工程（Ｂ）において、前記プラズマ処理は、窒素、ヘリウム、及び水素から選択された少なくとも１種以上を含むプラズマガスを用いることを特徴とする半導体装置の製造方法。
【請求項４】
請求項１または２に記載の半導体装置の製造方法において、
前記絶縁膜は、体積空孔率が３０％以上のＳｉＯＣＨ膜であることを特徴とする半導体装置の製造方法。
【請求項５】
請求項１乃至３いずれかに記載の半導体装置の製造方法において、
前記工程（Ｃ）において、前記アニール処理は、前記基板の温度を３００℃以上４００℃以下にすることを特徴とする半導体装置の製造方法。
【請求項６】
請求項１乃至３いずれかに記載の半導体装置の製造方法において、
前記工程（Ａ）は、
前記絶縁膜に配線用溝を形成する工程（ａ）と、
前記配線用溝が形成された前記絶縁膜を洗浄する工程（ｂ）と、
を含み、
前記工程（Ｂ）及び前記工程（Ｃ）は、前記工程（ａ）の後かつ前記工程（ｂ）の前に行われることを特徴とする半導体装置の製造方法。
【請求項７】
請求項１乃至３いずれかに記載の半導体装置の製造方法において、
前記工程（Ａ）は、
前記絶縁膜に配線用溝を形成する工程（ａ）と、
前記配線用溝が形成された前記絶縁膜を洗浄する工程（ｂ）と、
を含み、
前記工程（Ｂ）及び前記工程（Ｃ）は、前記工程（ａ）の前に行われることを特徴とする半導体装置の製造方法。
【請求項８】
請求項１乃至３いずれかに記載の半導体装置の製造方法において、
前記工程（Ａ）は、
前記絶縁膜に配線用溝を形成する工程（ａ）と、
前記配線用溝が形成された前記絶縁膜を洗浄する工程（ｂ）と、
を含み、
前記工程（Ｂ）及び前記工程（Ｃ）は、前記工程（ｂ）の後に行われることを特徴とする半導体装置の製造方法。
【請求項９】
請求項１乃至８いずれかに記載の半導体装置の製造方法において、
前記工程（Ｂ）において、前記プラズマ処理は、電子密度が５×１０１２ｃｍ−３以上であるプラズマガスを用いることを特徴とする半導体装置の製造方法。
【請求項１０】
請求項１乃至９いずれかに記載の半導体装置の製造方法において、
前記工程（Ｃ）において、前記シリル化ガスの分圧を１Ｔｏｒｒ以上とすることを特徴とする半導体装置の製造方法。
【発明の詳細な説明】
【技術分野】
【０００１】
本発明は、ダマシン配線を有する半導体装置の製造方法に関する。
【背景技術】
【０００２】
半導体装置の製造で用いられるダマシン法では、基板上の絶縁膜に、配線形成用の配線溝及びビアホールを形成し、洗浄した後、スパッタ法によりバリア金属膜と銅の膜をこの順に堆積させている。その後、配線溝及びビアホール内に導電性材料を埋設し、絶縁膜上のバリア金属、銅、及び導電性材料を化学的機械的研磨（ＣＭＰ）法で選択的に除去して、ダマシン配線を形成している。
【０００３】
このようなダマシン法では、配線溝及びビアホールの形成と、その後の洗浄処理により、絶縁膜が吸湿しやすい状態になる。そのため絶縁膜内の水分によって、絶縁膜の絶縁性が低下して配線間のリーク電流が発生しやすくなる場合や、絶縁膜の誘電率が上昇して配線容量が大きくなる場合があった。
【０００４】
そこで、層間絶縁膜の低誘電率化を図る技術として、特許文献１に記載のものがある。特許文献１には、溝やビアホールを形成する際の多孔質誘電体膜へのガスの吸着を防止するために、レーザービームを照射して多孔質誘電体膜を部分的に凝縮させ、金属配線と多孔質誘電体膜との間に保護膜（凝縮膜）を形成する技術が開示されている。
【先行技術文献】
【特許文献】
【０００５】
【特許文献１】特開平１０−２５６３６３号公報
【発明の概要】
【発明が解決しようとする課題】
【０００６】
しかしながら、特許文献１に開示された技術は、保護膜により多孔質誘電体膜へのガスの吸着を防止するものである。このため、溝やビアホールの形成時及びその後の洗浄時において吸着した水分を脱離することや、多孔質誘電体膜がもともと内部に含んでいた水分を低減することはできなかった。
【課題を解決するための手段】
【０００７】
本発明によれば、絶縁膜にダマシン配線を形成する工程（Ａ）を含む半導体装置の製造方法であって、基板上に形成された前記絶縁膜の表面にプラズマ処理を行い、前記絶縁膜中の水分を脱離する工程（Ｂ）と、シリル化ガスを含む雰囲気中でアニール処理を行い、前記絶縁膜をシリル化する工程（Ｃ）と、を含むことを特徴とする半導体装置の製造方法が提供される。
【０００８】
本発明によれば、基板上に形成した絶縁膜の表面にプラズマ処理を行って、絶縁膜中の水分を脱離（工程（Ｂ））してから、シリル化ガスを含む雰囲気中でアニール処理を行い、絶縁膜をシリル化（工程（Ｃ））して吸湿しにくくしている。すなわち、シリル化する前に、絶縁膜中の水分を脱離しているため、絶縁膜の水分をより低減できる。そして、水分が低減された状態の絶縁膜にダマシン配線が形成されるため、配線間のリーク電流の発生を抑制でき、また配線間容量の増大を抑制できる。
【発明の効果】
【０００９】
本発明によれば、配線間のリーク電流が発生することを抑制でき、配線間容量の増大を抑制できる半導体装置の製造方法が実現される。
【図面の簡単な説明】
【００１０】
【図１】第１実施形態に係る半導体装置の製造方法を示す工程断面図である。
【図２】第１実施形態に係る半導体装置の製造方法を示す工程断面図である。
【図３】第１実施形態に係る半導体装置の製造方法の工程を説明するためのフロー図である。
【図４】第２実施形態に係る半導体装置の製造方法を示す工程断面図である。
【図５】第２実施形態に係る半導体装置の製造方法を示す工程断面図である。
【図６】第２実施形態に係る半導体装置の製造方法の工程を説明するためのフロー図である。
【図７】第３実施形態に係る半導体装置の製造方法を示す工程断面図である。
【図８】第３実施形態に係る半導体装置の製造方法を示す工程断面図である。
【図９】第３実施形態に係る半導体装置の製造方法の工程を説明するためのフロー図である。
【図１０】本発明の効果を説明するためのグラフである。
【発明を実施するための形態】
【００１１】
以下、本発明の実施の形態について、図面を用いて説明する。尚、すべての図面において、同様な構成要素には同様の符号を付し、適宜説明を省略する。
【００１２】
（第１実施形態）
図１及び２は、第１実施形態に係る半導体装置の製造方法を示す工程断面図である。図３は、第１実施形態に係る半導体装置の製造方法の工程を説明するためのフロー図である。
【００１３】
図２（ｃ）に示すように、半導体装置１００は、半導体基板１と、半導体基板１上に形成された層間絶縁膜２と、層間絶縁膜２に形成された銅ダマシン配線７と、層間絶縁膜２と銅ダマシン配線７の間に形成されたバリアメタル膜５を備えている。図では省略しているが、半導体基板１上にはトランジスタ等の素子が形成され、さらにその上に層間膜や素子間をつなぐ配線層が形成されていてもよい。
【００１４】
次に、半導体装置１００の製造方法について説明する。
まず、図１（ａ）に示すように、半導体基板１上に層間絶縁膜２を形成する。層間絶縁膜２としては、特に限定されないが、多孔質絶縁膜、より具体的には体積空孔率が３０％以上のＳｉＯＣＨ膜が用いられる。このような多孔質絶縁膜は、例えば、半導体基板１上にシロキサンオリゴマーと界面活性剤とを混合した薬液を塗布して、加熱、乾燥して形成することができる。
【００１５】
なお、多孔質絶縁膜の体積空孔率は、リガク社製、ＳＷＸＤシリーズＸ線回折装置を用いて、Ｘ線小角散乱角をあらかじめ空孔率が分かっている膜の散乱角と比較する方法で得ることができる。
【００１６】
次に、図１（ｂ）に示すように、層間絶縁膜２に配線パターンと同一のパターンを有する配線用溝３を形成する（図３、工程（ａ））。
【００１７】
次に、図１（ｃ）に示すように、層間絶縁膜２の表面にプラズマ処理４を行い、層間絶縁膜２中の水分を脱離する（図３、工程（Ｂ））。
【００１８】
プラズマ処理４は、例えば、窒素、ヘリウム、及び水素から選択された少なくとも１種以上を含むプラズマガスが用いられる。特に、窒素、ヘリウム、及び水素をすべて組み合わせたプラズマガスが好ましい。この場合、窒素プラズマエネルギーとヘリウムプラズマエネルギーにより、層間絶縁膜２中の空孔と接する層間絶縁膜２内面（空孔を取り囲んで露出している層間絶縁膜２の面）に化学的に固着した水分を脱離させることができる。また、水素ガスとシリル化ガスにより、水分が脱離した後の層間絶縁膜２中の欠陥を補修することができると考えられる。
【００１９】
また、プラズマ処理４は、電子密度が５×１０１２ｃｍ−３以上が好ましい。これにより、層間絶縁膜２の脱水が促進できる。
【００２０】
次に、シリル化ガスを含む雰囲気中でアニール処理を行い、層間絶縁膜２をシリル化する（図３、工程（Ｃ））。
【００２１】
シリル化ガスは、例えば、ヘキサメチルジシラザン、テトラメチルシクロテトラシロキサン、及びトリメチルシリルジメチルアミンから選択されたガス、または選択されたガスと希ガスとの混合ガスが用いられる。ヘキサメチルジシラザン、テトラメチルシクロテトラシロキサン、及びトリメチルシリルジメチルアミンは、単体の蒸気であることがより好ましい。また、シリル化ガスの分圧は、１Ｔｏｒｒ（約１３３Ｐａ）以上が好ましく、３Ｔｏｒｒ以上、１０Ｔｏｒｒ以下がより好ましい。これにより、層間絶縁膜２のシリル化をさらに促進できる。
【００２２】
またさらに、アニール処理は、半導体基板１の温度を３００℃以上４００℃以下にすることが好ましい。これにより、層間絶縁膜２を構成する有機化合物の官能基をシリル化しやすくなる。なお、図では省略しているが、半導体基板１上にはトランジスタ等の素子が形成され、さらにその上に層間膜や素子間をつなぐ配線層が形成されていてもよい。
【００２３】
次に、配線用溝３が形成された層間絶縁膜２を洗浄する（図３、工程（ｂ））。洗浄は、例えば、中性の洗浄剤を用いて行われる。
【００２４】
次に、層間絶縁膜２及び配線用溝３上に、スパッタ法を用いてバリアメタル膜５を堆積する（図２（ａ））。続けて、めっき法を用いて、配線用溝３内に銅６を埋設する（図２（ｂ））。
【００２５】
次に、ＣＭＰ法により、バリアメタル膜５及び銅６を選択的に除去して、銅ダマシン配線７を形成する。これにより、図２（ｃ）に示すような半導体装置１００が得られる。
【００２６】
次に、第１実施形態の作用及び効果について説明する。
本実施形態において、半導体基板１上に形成した層間絶縁膜２の表面にプラズマ処理４を行って、層間絶縁膜２中の水分を脱離（工程（Ｂ））してから、シリル化ガスを含む雰囲気中でアニール処理を行い、層間絶縁膜２をシリル化（工程（Ｃ））して吸湿しにくくしている。すなわち、シリル化する前に層間絶縁膜２中の水分を脱離しているため、層間絶縁膜２中の水分をより低減できる。そして、水分が低減された状態の層間絶縁膜２に銅ダマシン配線７が形成されるため、配線間のリーク電流の発生を抑制でき、また配線間容量の増大を抑制できる。
【００２７】
また、層間絶縁膜２は、配線用溝３の形成により吸湿しやすい状態になる。この理由としては、層間絶縁膜２が微細な空孔を有し、空孔と接する層間絶縁膜２内面（空孔を取り囲んで露出している層間絶縁膜２の面）は水素で覆われているため、配線用溝３の形成に用いられるガスプラズマエネルギーによって、この空孔と接する層間絶縁膜２内面（空孔を取り囲んで露出している層間絶縁膜２の面）の水素が活性化され、空孔に水分が固着しやすくなると考えられる。この場合でも本実施形態における半導体装置の製造方法では、上記のように、工程（Ｂ）及び工程（Ｃ）により、層間絶縁膜２中の水分をより低減できる。
【００２８】
（第２実施形態）
図４及び５は、第２実施形態に係る半導体装置の製造方法を示す工程断面図である。図６は、第２実施形態に係る半導体装置の製造方法の工程を説明するためのフロー図である。第１実施形態では、工程（ａ）の後かつ工程（ｂ）の前に、工程（Ｂ）及び工程（Ｃ）を行う例について説明したが、第２実施形態では、工程（ａ）の前に、工程（Ｂ）及び工程（Ｃ）を行う例について説明する。他の工程は、第１実施形態と同様であるので、詳細な説明は省略する。また、半導体装置２００の構成は、半導体装置１００と同様である。
【００２９】
半導体装置２００の製造方法について説明する。
まず、図４（ａ）に示すように、半導体基板１上に層間絶縁膜２を形成する。なお、図では省略しているが、半導体基板１上にはトランジスタ等の素子が形成され、さらにその上に層間膜や素子間をつなぐ配線層が形成されていてもよい。
【００３０】
次に、図４（ｂ）に示すように、層間絶縁膜２の表面にプラズマ処理４を行い、層間絶縁膜２中の水分を脱離する（図６、工程（Ｂ））。続けて、シリル化ガスを含む雰囲気中でアニール処理を行い、層間絶縁膜２をシリル化する（図６、工程（Ｃ））。
【００３１】
次に、図４（ｃ）に示すように、層間絶縁膜２に配線パターンと同一のパターンを有する配線用溝３を形成する（図６、工程（ａ））。
【００３２】
次に、配線用溝３が形成された層間絶縁膜２を洗浄する（図６、工程（ｂ））。
【００３３】
次に、層間絶縁膜２及び配線用溝３上に、スパッタ法を用いてバリアメタル膜５を堆積し（図５（ａ））、めっき法を用いて配線用溝３内に銅６を埋設する（図５（ｂ））。
【００３４】
次に、ＣＭＰ法により、バリアメタル膜５及び銅６を選択的に除去して、銅ダマシン配線７を形成する。これにより、図５（ｃ）に示すような半導体装置２００が得られる。
【００３５】
次に、第２実施形態の作用及び効果について説明する。
層間絶縁膜２は、配線用溝３の形成と、その後の洗浄により、吸湿しやすい状態になる。特に、層間絶縁膜２として多孔質絶縁膜を用いた場合、多孔質絶縁膜が吸湿しやすいため、脱水時間を要してしまう。そこで、第２実施形態では、配線用溝３の形成する工程（工程（ａ））の前に工程（Ｂ）及び工程（Ｃ）を行っているため、層間絶縁膜２の吸湿を抑制でき層間絶縁膜２の脱水時間を短縮できる。また、第２実施形態においても、工程（Ｂ）及び工程（Ｃ）により、その後の配線用溝３の形成及び洗浄によっても、シリル化する前に層間絶縁膜２中の水分を脱離しているため、層間絶縁膜２中の水分をより低減できる。そして、水分が低減された状態の層間絶縁膜２に銅ダマシン配線７が形成されるため、配線間のリーク電流の発生を抑制でき、また配線間容量の増大を抑制できる。
【００３６】
（第３実施形態）
図７及び８は、第３実施形態に係る半導体装置の製造方法を示す工程断面図である。図９は、第３実施形態に係る半導体装置の製造方法の工程を説明するためのフロー図である。第１実施形態では、工程（ａ）の後かつ工程（ｂ）の前に、工程（Ｂ）及び工程（Ｃ）を行う例について説明したが、第３実施形態では、工程（ｂ）の後に、工程（Ｂ）及び工程（Ｃ）を行う例について説明する。他の工程は、第１実施形態と同様であるので、詳細な説明は省略する。また、半導体装置３００の構成は、半導体装置１００と同様である。
【００３７】
半導体装置３００の製造方法について説明する。
まず、図７（ａ）に示すように、半導体基板１上に層間絶縁膜２を形成する。なお、図では省略しているが、半導体基板１上にはトランジスタ等の素子が形成され、さらにその上に層間膜や素子間をつなぐ配線層が形成されていてもよい。
【００３８】
次に、図７（ｂ）に示すように、層間絶縁膜２に配線パターンと同一のパターンを有する配線用溝３を形成する（図９、工程（ａ））。
【００３９】
次に、配線用溝３が形成された層間絶縁膜２を洗浄する（図９、工程（ｂ））。
【００４０】
次に、図７（ｃ）に示すように、層間絶縁膜２の表面にプラズマ処理４を行い、層間絶縁膜２中の水分を脱離する（図９、工程（Ｂ））。続けて、シリル化ガスを含む雰囲気中でアニール処理を行い、層間絶縁膜２をシリル化する（図９、工程（Ｃ））。
【００４１】
次に、層間絶縁膜２及び配線用溝３上に、スパッタ法を用いてバリアメタル膜５を堆積し（図８（ａ））、めっき法を用いて配線用溝３内に銅６を埋設する（図８（ｂ））。
【００４２】
次に、ＣＭＰ法により、バリアメタル膜５及び銅６を選択的に除去して、銅ダマシン配線７を形成する。これにより、図８（ｃ）に示すような半導体装置３００が得られる。
【００４３】
次に、第３実施形態の作用及び効果について説明する。
層間絶縁膜２は、配線用溝３の形成と、その後の洗浄により、吸湿しやすい状態になる。この理由としては、層間絶縁膜２が微細な空孔を有し、空孔と接する層間絶縁膜２内面（空孔を取り囲んで露出している層間絶縁膜２の面）は水素で覆われているため、配線用溝３の形成に用いられるガスプラズマエネルギーによって、この空孔と接する層間絶縁膜２内面（空孔を取り囲んで露出している層間絶縁膜２の面）の水素が活性化され、後の洗浄によって侵入した水分と反応してイオン化し、空孔に水分が固着すると考えられる。これに対し、第３実施形態では、層間絶縁膜２を洗浄する工程（工程（ｂ））の後に、工程（Ｂ）及び工程（Ｃ）を行っているため、洗浄によって吸着した水分を脱離することができる。そして、水分が低減された状態の層間絶縁膜２に銅ダマシン配線７が形成されるため、配線間のリーク電流の発生を抑制でき、また配線間容量の増大を抑制できる。
【００４４】
以上、図面を参照して本発明の実施形態について述べたが、これらは本発明の例示であり、上記以外の様々な構成を採用することもできる。例えば、上記実施形態では、工程（Ｂ）及び工程（Ｃ）を一回ずつ行う例について説明したが、工程（Ｂ）及び工程（Ｃ）の回数は特に限られず、工程（ａ）の前、工程（ａ）と工程（ｂ）の間、工程（ｂ）の後、行ってもよい。
【実施例】
【００４５】
以下実施例により本発明を具体的に説明するが、本発明はこれに限定されるものではない。
【００４６】
（実施例１）
まず、基板上に形成された絶縁膜内に溝パターンを形成した。
次に、プラズマ処理を以下のようにして行った。まず、基板を真空チャンバー内の２００℃に加熱したヒーターステージに置いた。ターボポンプにて真空引きし、真空チャンバー内の圧力を０．１Ｐａ以下にした。窒素ガスを毎分１００ｃｃ、ヘリウムガスを毎分１００ｃｃ、水素ガスを毎分２ｃｃ導入し、排気口の開度を調整し圧力を１０Ｐａとした。このときの基板温度は約１５０℃であった。次に、ヘリコンプラズマソースを用いて１ｋｗの高周波電力と磁場を投入し、導入したガスをプラズマ化した。プラズマに３分間さらしたのち、一旦真空引きし、ヒーターステージの温度を４００℃に上げた。
続けて、アニール処理を以下のようにして行った。まず、ヘキサメチルジシラザンが入った容器との接続部分を開け、ヘキサメチルジシラザン蒸気を真空チャンバー内に導入した。排気口の開度を調整し圧力を１０Ｔｏｒｒとした。このとき基板温度は３５０℃と計測された。ヘキサメチルジシラザン蒸気に６０分間さらしたのちガスの導入を止め、真空引きした後、基板を窒素雰囲気で除冷した。
次に、基板を中性の洗浄剤で洗浄し、スパッタ法によりバリア金属と銅の薄膜を堆積した。次に、めっき法により銅を埋設した。次に、絶縁膜上部の金属を化学的機械的研磨（ＣＭＰ）法によって除去することにより、溝パターンに銅がバリア金属に包まれた状態の配線を形成した。
絶縁膜の体積空孔率は４５％であった。
なお、上記プラズマ処理で用いた窒素ガス、ヘリウムガス及び水素ガスの替わりに、窒素ガスのみを用いて同様の条件でプラズマ処理をしたときのイオン密度を、静電プローブを用いて測定したところ、１×１０１２個／ｃｍ３と計測された。
【００４７】
（比較例１）
上記プラズマ処理、及びアニール処理を行わなかった以外は、実施例１と同様にした。
【００４８】
実施例１及び比較例１で得られた絶縁膜の赤外吸収スペクトルを測定した結果を、図１０に示した。図１０中、（Ａ）は実施例１、（Ｂ）は比較例１についての測定結果である。赤外吸収スペクトルは、波数３５００／ｃｍ付近の幅広いピークが大きいほど吸湿していることを表している。図１０に示すように、実施例１の波数３５００／ｃｍ付近の幅広いピークは、比較例１よりも著しく小さくなっていた。これにより、実施例１では、絶縁膜中に取り込まれた水分を脱水し、再吸湿を防ぐ効果があることが明らかになった。
【００４９】
（実施例２）
基板上に、シロキサンオリゴマーと界面活性剤を混合した薬液を塗布し１５０℃のホットプレート上で加熱し、溶剤を気化させ、絶縁膜を形成した。次に、基板を真空チャンバー内の４００度に加熱したヒーターステージに置いた。ターボポンプにて真空引きし、圧力を０．１Ｐａ以下にした。窒素ガスを毎分２００ｃｃ、排気口の開度を調整し圧力を１０Ｐａとした。このときの基板温度は約３５０℃であった。
次に、プラズマ処理を以下のようにして行った。まず、ヘリコンプラズマソースを用いて１ｋｗの高周波電力と磁場を投入しガスをプラズマ化した。プラズマに３分間さらしたのち、一旦真空引きした。
続けて、アニール処理を以下のようにして行った。まず、ヘキサメチルジシラザンが入った容器の接続を開け、ヘキサメチルジシラザン蒸気をチャンバー内に導入した、排気口の開度を調整し圧力を１０Ｔｏｒｒとした。ヘキサメチルジシラザン蒸気に６０分間さらしたのちガスの導入を止め、真空引きした後、基板を窒素雰囲気で除冷した。
次に、絶縁膜の溝パターン（ホール）加工した後、洗浄を行い、スパッタ法によりバリア金属と銅の薄膜を堆積した。次にめっき法により銅を埋設した。次に、絶縁膜上部の金属を化学的機械的研磨（ＣＭＰ）法によって除去することにより、溝パターンに銅がバリア金属に包まれた状態の配線を形成した。
絶縁膜の体積空孔率は４５％であった。
なお、上記プラズマ処理で用いた窒素ガス、ヘリウムガス及び水素ガスの替わりに、窒素ガスのみを用いて同様の条件でプラズマ処理をしたときのイオン密度を、静電プローブを用いて測定したところ、１×１０１２個／ｃｍ３と計測された。
【００５０】
通常、多孔質絶縁膜は、多孔性であり誘電率が極めて小さい。そのため、細孔表面積に多く大量の水分が吸着しやすく、脱水のためには一時間以上の長時間のアニール処理が必要である。また、アニール処理後時間経過と共に吸湿が増えてしまう。これに対し、実施例２で得られた絶縁膜は、窒素プラズマエネルギーとヘリウムプラズマエネルギーにより絶縁膜中の内部に化学的に固着した水分を脱離させ、空孔を適度に収縮させる効果があった。また、水素ガスとヘキサメチルジシラザンは水分が脱離した後の絶縁膜中の欠陥を補修する役目があると予想された。その結果、実施例２で得られた絶縁膜は、短時間で脱水が可能であり、処理後の吸湿もほとんど見られなかった。
【符号の説明】
【００５１】
１ 半導体基板
２ 層間絶縁膜
３ 配線用溝
４ プラズマ処理
５ バリアメタル膜
６ 銅
７ 銅ダマシン配線
１００ 半導体装置
２００ 半導体装置
３００ 半導体装置
【図１】
2011151216.tif 000003
【図２】
2011151216.tif 000004
【図３】
2011151216.tif 000005
【図４】
2011151216.tif 000006
【図５】
2011151216.tif 000007
【図６】
2011151216.tif 000008
【図７】
2011151216.tif 000009
【図８】
2011151216.tif 000010
【図９】
2011151216.tif 000011
【図１０】
2011151216.tif 000012